(57)【要約】【課題】シンプルな構造で、種々のクラウン調整ができ、信頼性の高いロールクラウン調整ロールを提供すること。【解決手段】内筒フランジ部４０．２を支持する軸受３０を設けるとともに、内フランジ部４０．３の中心を支点として傾斜可能に構成し、軸受３０を介してロール軸方向と直交する方向に押し引き装置３３で負荷をかけることによって、両側の端面フランジ４０を所定角度傾けることで、外セル５の端面に回転モーメントＭを与えて、外セル５のクラウンを調整する。【選択図】図３
2017089676.tif 000002
【特許請求の範囲】
【請求項１】
シート状に流れるシートを加圧するための円筒状の外セル（５）と、両端にロール軸（９）と、ロール軸（９）を支持する軸受（１１）と、外セル（５）の両側のロール端面に外セル（５）を支持する端面フランジ（４０）とを設け、端面フランジ（４０）を、外セル（５）を固定する外フランジ部（４０．１）、ロール幅方向の内側に設けてロール軸（９）に固定した内フランジ部（４０．３）及び外フランジ部（４０．１）と内フランジ部（４０．３）とを連結する内筒フランジ部（４０．２）で構成するようにしたクラウン調整ロールにおいて、内筒フランジ部（４０．２）を支持する軸受（３０）を設けるとともに、内フランジ部（４０．３）の中心を支点として傾斜可能に構成し、軸受（３０）を介してロール軸方向と直交する方向に押し引き装置（３３）で負荷をかけることによって、両側の端面フランジ（４０）を所定角度傾けることで、外セル（５）の端面に回転モーメント（Ｍ）を与えて、外セル（５）のクラウンを調整するようにしたことを特徴とするクラウン調整ロール。
【請求項２】
外セル（５）の内部に、外セル（５）の内径よりも小さい外径を有する円筒状の内セル（６）を設け、該内セル（６）と内フランジ部（４０．３）とを一体化するようにしたことを特徴とする請求項１に記載のクラウン調整ロール。
【請求項３】
端面フランジ（４０）の内筒フランジ部（４０．２）を、ロール端面の外フランジ部（４０．１）よりロール軸方向の外側に延長させ、内フランジ部（４０．３）よりロール軸方向の外側に内筒フランジ部（４０．２）を支持する軸受（３０）を設けるようにしたことを特徴とする請求項１又は２に記載のクラウン調整ロール。
【請求項４】
押し引き装置（３３）を、ロール軸（９）を支持する軸受（１１）を設けた軸受箱（１１．５）に取り付けるようにするとともに、軸受箱（１１．５）を、加圧装置（３８）によって、シートの加圧方向に移動及び加圧可能にするようにしたことを特徴とする請求項１、２又は３に記載のクラウン調整ロール。
【請求項５】
内筒フランジ部（４０．２）を支持する軸受（３０）の半径方向の内側に、ロール軸（９）を支持する第２の軸受（３１）を設け、軸受（３０）の内輪と軸受（３１）の外輪にそれぞれ嵌合する偏心リング（３２）を設け、偏心リング（３２）は２重リング構造にして、２重リングの回転位置を調整することで偏心量を調整可能にし、偏心量を調整することで両側の端面フランジ（４０）を個々に  内フランジ部（４０．３）を中心に角度±θ傾けることで外セル（５）の端面に回転モーメント（Ｍ）を与えて、外セル（５）のクラウンを調整可能にしたことを特徴とする請求項１、２、３又は４に記載のクラウン調整ロール。
【請求項６】
偏心リング（３２）を、２重リング又は３重リング構造にして、リングの軸方向位置を調整することで偏心量を調整可能にし、偏心量を調整することで、両側の端面フランジ（４０）を個々に内フランジ部（４０．３）を中心に角度±θ傾けることで外セル（５）の端面に回転モーメント（Ｍ）を与えて、外セル（５）のクラウンを調整可能にしたことを特徴とする請求項５に記載のクラウン調整ロール。
【請求項７】
偏心リング（３２）は、内リング（３５）と外リング（３６）の２重リング構造であり、内リング（３５）と外リング（３６）の各々を回転させて、偏心量と偏心方向を調整し、両側の端面フランジ（４０）を個々に内フランジ部（４０．３）を中心に角度±θ傾けることで外セル（５）の端面に回転モーメント（Ｍ）を与えて、外セル（５）のクラウンを調整可能にしたことを特徴とする請求項５又は６に記載のクラウン調整ロール。
【請求項８】
軸受（３０）は、調心性のある調心コロ軸受又は調心玉軸受であることを特徴とする請求項１、２、３、４、５、６又は７に記載のクラウン調整ロール。
【請求項９】
外セル（５）と内セル（６）の隙間に温調液を回流させ、外セル（５）両側のロール端面に温調液を内封し、かつ、外セル（５）を支持する端面フランジ（４０）を設けたことを特徴とする請求項１、２、３、４、５、６、７又は８に記載のクラウン調整ロール。
【請求項１０】
端面フランジ（４０）と外セル（５）間に、温調液をロール端部まで回流させる円筒形の仕切り板（４４）を設け、該仕切り板４４は、ロール中心側の内セル（２）又は軸（９）に設置された片持ち支持の構成であることを特徴とする請求項１、２、３、４、５、６、７、８又は９に記載のクラウン調整ロール。
【請求項１１】
内フランジ部（４０．３）は、テーパ形状又はダイアフラム形状に構成され、内フランジ部（４０．３）中心を支点にたわみ角度±θで傾斜可能にし、端面フランジ（４０）を押し引き装置（３３）又は偏心リング（３２）で傾け、外セル（５）の端面に回転モーメント（Ｍ）を与えて、外セル（５）のクラウンを調整可能にしたことを特徴とする請求項１、２、３、４、５、６、７、８、９又は１０に記載のクラウン調整ロール。
【請求項１２】
内フランジ部（４０．３）は、ロール幅方向の外セル（５）端面位置又は外側に設けて、内径側をロール軸又は内セルに固定してなることを特徴とする請求項１、２、３、４、５、６、７、８、９、１０又は１１に記載のクラウン調整ロール。
【請求項１３】
ロールは、少なくとも２本の加圧ロールで、溶融樹脂シートを加圧、成形する樹脂シート加圧成形用のクラウン調整ロールであることを特徴とする請求項１、２、３、４、５、６、７、８、９、１０、１１又は１２に記載のクラウン調整ロール。
【請求項１４】
ロールは、外セル（５）内面には複数のリング状の溝（１２）又はネジ状の溝（１２）を形成したシート成形用薄肉金属弾性のクラウン調整ロールであることを特徴とする請求項１、２、３、４、５、６、７、８、９、１０、１１、１２又は１３に記載のクラウン調整ロール。
【請求項１５】
ロール端面の端面フランジ（４０）又は内筒フランジ部（４０．２）のロール軸長手方向外側部に加工ジグ（２５）の嵌め込み用のテーパ部（３４）の穴又は軸を設け、加工ジグ（２５）は中心に穴があり、穴はロール軸（９）に嵌合し、外周部にテーパ部（３４）のテーパ嵌合部があり、ロール加工時に端面フランジ（４０）と外セル（５）の剛性をロール軸（９）と一体にして高めてなることを特徴とする請求項１、２、３、４、５、６、７、８、９、１０、１１、１２、１３又は１４に記載のクラウン調整ロール。
【発明の詳細な説明】
【技術分野】
【０００１】
本発明は長尺のシート状材料を加圧するロールであって、加圧する幅方向の線圧分布を可変にすることができるクラウン調整ロールに関するものである。
また、主に、樹脂フイルム・シート製造機械の成形ロールに適用し、１対の成形ロールで加圧成形するタッチロールに適用して、特に、薄い樹脂フイルム・シートを得る成形ロールに適するものである。
【０００２】
ここで、本明細書において使用する語句の説明をする。
線圧：１対のロールを押し当てた時のロール長さ方向１ｃｍあたりの力Ｎ、例えば、１００Ｎ／ｃｍ（１０．２ｋｇ／ｃｍ）をいう。「線圧」は、ニップ圧ともいう。
クラウン：１対のロールを押し当てるとロールがたわみ、ロール幅の中心の線圧が小さくなるので、ロール外径を予め中央を端部より大径に造り、荷重をかけた時に幅方向に均一な線圧が得られるようにする。クラウンは通常円弧状に加工する。中央と端部の直径をＤ１、Ｄ２とすると、クラウンは、Ｄ１−Ｄ２となる。また、半径でのクラウン／（半径）をいう場合もある。この場合、直径クラウンの１／２値である。
【背景技術】
【０００３】
従来、クラウンを調整可能にしたロール等で、樹脂フイルム・シート製造機械の成形ロールとして適したものは、既に実用化されている（例えば、特許文献１〜４参照）。
【０００４】
また、剛性のある線圧１０００Ｎ／ｃｍ程度の高線圧のカレンダロールは、従来から知られている方法として、軸を長く伸ばして外部から強引に軸を曲げて、ロール面の線圧分布を変える方法もある。
樹脂フイルム・シートの成形ロールで、薄シート成形ロールは、以下の例がある。
通常、１対の剛性のある成形ロールでＴダイから押し出される溶融樹脂を挟み込み、シート状に成形、冷却される。
０．１ｍｍ厚さ以下の透明クリアシートは、シート幅方向に厚みムラが生じやすく、ロール面ですぐに固化してシート幅全面に均一な押圧力（タッチ）を付与することが困難で、タッチムラで縦縞が生じやすい。
一方、ニップ圧を高くすることによってタッチムラが少なくなるが、シート内の内部応力が増し、光学用途の偏光フイルムなどは光学ムラが生じて使えない。このため、外セル厚さを薄くした柔軟性のあるロールがある。
【先行技術文献】
【特許文献】
【０００５】
【特許文献１】特開２００７−１７５９７２号公報
【特許文献２】特開平０６−６５８８９号公報
【特許文献３】特許３１９４９０４号公報
【特許文献４】特開２０１１−１１６０２７号公報
【発明の概要】
【発明が解決しようとする課題】
【０００６】
このうち、特許文献１に記載されたものは、薄膜金属外筒体を、ロール内部に配置したゴム被覆した内筒ロールを偏心装置で、外筒体を接触バックアップする構造で内筒ロールは内圧を外部から膨張変化させてクラウン調整する。
しかしながら、特許文献１に記載されたものは、構造が複雑で、偏心機構が温調液体に接しているので、シールの耐久性、磨耗、液漏れが生じる懸念がある。
【０００７】
また、特許文献２に記載されたものは、ロール内部に固定軸を設け、固定軸に油圧シリンダを５〜１０本程度並べ回転する外セル５を内部から押し、油圧シリンダロッド先端は滑りブッシュがあり、外セル５を滑らす。幅方向の個々の油圧シリンダ押し力を調整して外セル５に種々のロールクラウンを造る。
しかしながら、特許文献２に記載されたものは、ロール構造が複雑で高価であり、また、内部からシリンダで押し、先端ブッシュの摩擦抵抗が大きい。
【０００８】
また、特許文献３に記載されたものは、薄膜フイルム・シート製造用ロールであり、２重管ロールで薄肉外筒厚さｔをロール半径の０．０３倍以下にしたものがある。すなわち、外セルと内セルの二重構造で外セルを金属性の薄肉構造にして外セルが主ロールに対する押し荷重によって主ロールの外周に倣って弾性変形するものである。
しかしながら、特許文献３に記載されたものは、クラウン調整機能は無い。このため、外セルと内セルの二重構造で外セルの金属製薄肉セルが押し荷重によって主ロールの外周に倣って弾性変形するものであり、ロール間の接触幅を広くして、かつ、ロール幅方向に均一なニップを得るようにしている。このロールは２重管ロールで薄肉外筒厚さｔをロール半径の０．０３倍以下にして、通常のロールより弾力性があるが、外セルが薄肉なので製作時に変形しやすく、加工が難しい。
【０００９】
また、特許文献４に記載されたものは、外セルの内面に溝を形成し、セル柔軟性を増しつつ、大型のロールが製造できる冷却性能を高めるようにしている。
しかしながら、特許文献４に記載されたものは、大型の弾性ロールが造れるが、クラウン調整機能は無い。
【００１０】
本発明は、特許文献１〜４に記載されたものが有する問題点に鑑み、以下の機能を備えたクラウン調整ロールを提供することを目的とする。
１．クラウン調整ロールとして液漏れの無い信頼性の高いロールを得る。
２．種々のクラウン調整ができ、安価でシンプルなタッチ用ガイドロールにも使えるロールを得る。
３．シート成形用、弾性ロールに使えるクラウン調整ロールを得る。
４．回転駆動時の摩擦抵抗が少ないクラウン調整ロールを得る。
【課題を解決するための手段】
【００１１】
上記目的を達成するため、本発明のクラウン調整ロールは、シート状に流れるシートを加圧するための円筒状の外セルと、両端にロール軸と、ロール軸を支持する軸受と、外セルの両側のロール端面に外セルを支持する端面フランジとを設け、端面フランジを、外セルを固定する外フランジ部、ロール幅方向の内側に設けてロール軸に固定した内フランジ部及び外フランジ部と内フランジ部とを連結する内筒フランジ部で構成するようにしたクラウン調整ロールにおいて、内筒フランジ部を支持する軸受を設けるとともに、内フランジ部の中心を支点として傾斜可能に構成し、軸受を介してロール軸方向と直交する方向に押し引き装置で負荷をかけることによって、両側の端面フランジを所定角度傾けることで、外セルの端面に回転モーメントを与えて、外セルのクラウンを調整するようにしたことを特徴とする。
【００１２】
この場合において、外セルの内部に、外セルの内径よりも小さい外径を有する円筒状の内セルを設け、該内セルと内フランジ部とを一体化するようにすることができる。
【００１３】
また、端面フランジの内筒フランジ部を、ロール端面の外フランジ部よりロール軸方向の外側に延長させ、内フランジ部よりロール軸方向の外側に内筒フランジ部を支持する軸受を設けるようにすることができる。
【００１４】
また、押し引き装置を、ロール軸を支持する軸受を設けた軸受箱に取り付けるようにするとともに、軸受箱を、加圧装置によって、シートの加圧方向に移動及び加圧可能にするようにすることができる。
【００１５】
また、内筒フランジ部を支持する軸受の半径方向の内側に、ロール軸を支持する第２の軸受を設け、軸受の内輪と軸受の外輪にそれぞれ嵌合する偏心リングを設け、偏心リングは２重リング構造にして、２重リングの回転位置を調整することで偏心量を調整可能にし、偏心量を調整することで両側の端面フランジを個々に  内フランジ部を中心に角度±θ傾けることで外セルの端面に回転モーメントを与えて、外セルのクラウンを調整可能にすることができる。
【００１６】
また、偏心リングを、２重リング又は３重リング構造にして、リングの軸方向位置を調整することで偏心量を調整可能にし、偏心量を調整することで、両側の端面フランジを個々に内フランジ部を中心に角度±θ傾けることで外セルの端面に回転モーメントを与えて、外セルのクラウンを調整可能にすることができる。
【００１７】
また、偏心リングは、内リングと外リングの２重リング構造であり、内リングと外リングの各々を回転させて、偏心量と偏心方向を調整し、両側の端面フランジを個々に内フランジ部を中心に角度±θ傾けることで外セルの端面に回転モーメントを与えて、外セルのクラウンを調整可能にすることができる。
【００１８】
また、軸受に、調心性のある調心コロ軸受又は調心玉軸受を用いることができる。
【００１９】
また、外セルと内セルの隙間に温調液を回流させ、外セル両側のロール端面に温調液を内封し、かつ、外セルを支持する端面フランジを設けることができる。
【００２０】
また、端面フランジと外セル間に、温調液をロール端部まで回流させる円筒形の仕切り板を設け、該仕切り板４４は、ロール中心側の内セル又は軸に設置された片持ち支持の構成とすることができる。
【００２１】
また、内フランジ部は、テーパ形状又はダイアフラム形状に構成され、内フランジ部中心を支点にたわみ角度±θで傾斜可能にし、端面フランジを押し引き装置又は偏心リングで傾け、外セルの端面に回転モーメントを与えて、外セルのクラウンを調整可能にすることができる。
【００２２】
また、内フランジ部は、ロール幅方向の外セル端面位置又は外側に設けて、内径側をロール軸又は内セルに固定してなるようにすることができる。
【００２３】
また、ロールは、少なくとも２本の加圧ロールで、溶融樹脂シートを加圧、成形する樹脂シート加圧成形用のクラウン調整ロールとすることができる。
【００２４】
また、ロールは、外セル内面には複数のリング状の溝又はネジ状の溝を形成したシート成形用薄肉金属弾性のクラウン調整ロールとすることができる。
【００２５】
また、ロール端面の端面フランジ又は内筒フランジ部のロール軸長手方向外側部に加工ジグの嵌め込み用のテーパ部の穴又は軸を設け、加工ジグは中心に穴があり、穴はロール軸に嵌合し、外周部にテーパ部のテーパ嵌合部があり、ロール加工時に端面フランジと外セルの剛性をロール軸と一体にして高めてなるようにすることができる。
【発明の効果】
【００２６】
本発明は、以下の効果を奏する。
１．クラウン調整ロールとして液漏れの無いロールである。
ゴム、樹脂などのシールを使用せず、全金属製ロールなので耐久性があるクラウン調整可能なロールが得られる。
２．温度調整式のロールを得る。
ロール内部に温調液を流し、シール材が無い全金属製ロールなので液漏れが無い温度調整式のクラウン調整可能なロールが得られる。
３．クラウン調整機構とロールニップ加圧機構は独立しているので、互いに影響を与えないで調整できる。
４．クラウン調整して設計線圧を上下に変更可能なロールを得る。
クラウンを大きく又は小さくできる。すなわち、設計線圧を上下にシフトできるロールを得る。また、フラットな線圧分布を上下に移動できる。
５．クラウンを左右非対象に調整して左右非対称な線圧分布を得る。
成形ロールに使用すると、部分的な非圧搾部分を部分的に強化して圧搾できるように修正できる。
また、クラウン調整機構は、左右独立して調整可能なので、シート端の耳部を左右独立して線圧調整（加圧、減圧）できる。
６．樹脂シート成形用の加圧成形用ロールに最適である。
温調液循環式、クラウン調整可能で種々の樹脂シート成形に利用できる。
７．成形ロールとして、成形材料への冷却、加熱能力がある。
ロール内部に温調液を流せる。またセルが金属製なので、ゴムロールと比較して、冷却、加熱能力が高いロールを得る。
また、外セル５内面に溝、凹凸部があるので温調液との接触面積が大きく、ロール冷却・加熱能力が高い。
８．従来の剛体ロールより薄いシートを生産する。
本ロールは主に薄肉外筒を持つ弾性ロールなので、薄いシートでも柔軟に押圧成形できるので、薄膜フイルム・シートが生産できる。
９．ロール内を流れる温調液の流れを、ロール幅全体に亘って均一な流速を得る。
長さが長い端面フランジがあり、長尺ロールであり、温調液流れが複雑であるが仕切り板４４があるので、ロール面全体に均一な温調液を回流させることができる。
１０．ロールの耐久性を高くする。
シンプルな一体化した溶接構造の金属ロールなのでゴムシールなどが無く、動作部分が無く、耐久性が高い。
１１．成形ロールとして、冷却能力が高いので高速化できる。
薄肉の金属外筒弾性ロールに適用した場合、薄肉の金属外筒弾性ロールでセルが薄く熱が外部と温調液間で伝わりやすいので、冷却能力が高い。したがって、高速化できる。
１２．回転駆動時の摩擦抵抗が少ないクラウン調整ロールである。
ロータリジョイント以外、温調液に接するシール部が無いので回転駆動摩擦が少ない。
また、軸受はすべてベアリングなので回転駆動摩擦が少ない。
【図面の簡単な説明】
【００２７】
【図１】本発明のクラウン調整ロールを使用したシート成形装置の概略図である。
【図２】本発明のクラウン調整ロールの断面図（図１の断面ＡＡ）である。
【図３】本発明の実施例１のクラウン調整ロール詳細部分断面図である。
【図４】クラウン調整ロールを軸方向に垂直な面で切断した断面図（図３の矢視Ｃ）である。
【図５】ロール構造図及びクラウン調整時のロールの変形図である。
【図６】図５のクラウン調整荷重ありの時のロールの変形拡大図である。
【図７】線圧が加えられた時のロール変形図（従来ロール）である。
【図８】本発明の実施例２のシート成形ロールの詳細断面図である。
【図９】本発明の実施例２の偏心リングの動作説明図である。
【図１０】本発明の実施例３のクラウン調整ロールの構造図である。
【図１１】本発明の実施例１の線圧分布変化を示す図である。
【図１２】本発明の実施例１のロール変形図である。
【図１３】加工ジグの設置図である。
【図１４】スライド式偏心リング動作説明図である。
【図１５】クラウン調整ロール構造図（本発明の他の実施例）である。
【発明を実施するための形態】
【００２８】
以下、本発明のクラウン調整ロールの実施の形態を、図面に基づいて説明する。
【実施例１】
【００２９】
図１〜図６に、本発明のクラウン調整ロールの一実施例（以下、「実施例１」という。）を示す。
【００３０】
図１に、本発明のシート成形用のクラウン調整ロール４ａ（「成形ロール」という場合がある。）を樹脂シート成形装置に適用した全体構成を示す。
【００３１】
この樹脂シート成形装置によって成形されるシート２は、０．０５ｍｍ〜１ｍｍ程度までの透明クリアシートで、この樹脂シート成形装置は、ＰＣ、ＰＭＭＡ、ＰＥＴ，ＣＯＣ、ＰＰなどの樹脂材料を成形する用途に用いられる。
本実施例１のクラウン調整ロール４ａの用途は、従来の剛体ロールでは成形が難しい０．１ｍｍ程度の薄膜シートを高速度で生産することである。
また、シートの一部に押しムラ（未圧搾部）が生じた場合、ロールクラウンを左右対象に又は非対象に変えて、押しムラを無くしたり、クラウンを増減して、フラットな線圧分布を上下に変更することができるものである。
Ｔダイ３で押出し機からの樹脂材料をシート状に押し出し、１対の成形ロール４ａ、４ｂのロール隙間（ニップ部）に導く。
成形ロール４ｂは固定設置され、その他の成形ロール４ａ、４ｃは加圧装置で水平方向に移動できるようにされている。
成形ロール４ｂは、通常、同速度で回転し、ロールの幅方向に均一の圧力で加圧することにより、樹脂材料を一定厚さのシートに成形する。
シートは成形ロール４ｂ側に巻きつけて、必要に応じて、成形ロール４ｃ（さらに、図示しない他の成形ロール）でニップ成形し、下流に流し、冷却後、巻き取り又はシート切断してシートを製造する。
成形ロール４ｂは一般的な剛体ロールでメッキ鏡面仕上げしている。また温調液を流し、冷却及び加温できるようにしている。
図１の３本の成形ロール４ａ、４ｂ、４ｃは、同じ長さのロール面長で構成される。
【００３２】
図２に、本発明のクラウン調整ロール４ａの実施例１の全体を、また、詳細を図３に示す。
【００３３】
［成形ロール４ａの仕様］（図２〜図６参照）
成形ロール４ａの仕様は、以下のとおりである。
外セルロール形状：外径φ３００ｍｍ×厚さ５ｍｍ×面長１４００ｍｍ
シート幅：１１００ｍｍ
軸受間距離：１６６０ｍｍ
ニップ圧（線圧）：１００Ｎ／ｃｍ
溝１２形状：深さ２．３ｍｍの台形雌ネジ、ピッチ４ｍｍ
Ｌ２内筒フランジ部長さ：１４０ｍｍ
内セル厚さ：２０ｍｍ
【００３４】
［成形ロール４ａの構造］
成形ロール４ａは一体の内セル６と内セル６の外径より大きい内径を持つ外セル５の二重管ロールで構成される。
このクラウン調整ロールの特徴は、ロール端面の端面フランジ４０が、軸方向に長く構成され、内筒フランジ部長さＬ２は、ロール長さの概ね１／１０の長さである。
この成形ロール４ａは、一般的な二重管ロール構造であり、内セル６と外セル５の隙間空間に温調液７を流すようにされている。
また、通常の成形ロールと同じように、両端のロール軸９及び軸受１１によりロール全体が回転する。
ロール軸９の駆動側にモータ２３が連結され、ロール軸９を介して所要の速度でロール全体を回転駆動させる。
外セル５は鋼製で、薄肉（厚さ５ｍｍ）に造られ、薄いシートを成形する用途に使用される。
外セル５の内径は、内セルの外径と２０ｍｍ程度大きく造られている。したがって、冷却水などの温調液が通る流路８ｃとなる隙間は１０ｍｍあり、充分な流量を流すことができる。
成形ロール４ａの詳細構造は、図３に示すように、内セル６の肉厚は、外セル５が薄いのでロール全体の高剛性を保つため外セル５より厚く造る。
【００３５】
［端面フランジ４０］（図３、図５及び図６参照）
端面フランジは、３部分で構成され、外セル５及びロール軸９と連結される外フランジ部４０．１と、円筒型の内筒フランジ部４０．２と、軸に固定した内フランジ部４０．３とからなる。
実施例１では、ロール両端の端面フランジ４０の外フランジ部４０．１及び内筒フランジ部４０．２は一体に溶接されている。
内筒フランジ部４０．２は、ロール端面からさらに外側に伸びて先端部に軸受３０が、外側外周面にベアリングとして嵌合している。
軸受３０は図示しない軸受箱に収められ軸受箱の外部を押し引き装置３３で押し引きできる。
押し引き装置３３は、図２に示すロールの軸受１１の軸受箱１１．５に固定設置されている。
【００３６】
［外フランジ部４０．１］
端面フランジ４０の外フランジ部４０．１の上端外側は外セル５と溶接結合される。
外フランジ部４０．１は、フランジ厚さが厚く造られ、剛性を高めている。
【００３７】
［内筒フランジ部４０．２］
内筒フランジ部４０．２は、円筒パイプ形状に造られ、外フランジ部４０．１と内フランジ部４０．３を溶接で連結されている。
また、内筒フランジ部４０．２の円筒部肉厚は、上記内セル６と同様に厚く造られ、剛体構造である。
また、軸受３０が取り付けられている。
図５の構造図に示す内筒フランジ部４０．２の長さＬ２は、１４０ｍｍ程度である。
【００３８】
［内フランジ部４０．３］
内フランジ部４０．３は、薄い円板状に造られ、軸と一体で削り出し加工されている。
大型ロールでは、内フランジ部４０．３及びロール軸９は溶接結合される。
内フランジ部４０．３は、薄い円板状に造られ、外セル５を支えるとともに、端面フランジ４０の支点としてわずかに軸芯を±θ傾けることができる用にされている。
端面フランジは、実施例１では、図３に示すように、回流溝４１を挟んで、内フランジ部４０．３と内セル６側の２つで構成され、後者の内セル６側の端面フランジ部は、端面フランジの幅方向ロール中心側で内セル６と溶接される。
【００３９】
［ロール軸９］
端面フランジ４０は、ロール軸９と溶接され、端面フランジ４０の中央部で温調液の回流溝４１がリング状に掘り込まれている。
回流溝４１の底面には、図４に示すように、断面Ｃ形の流路８ｄが、６本、軸方向に放射状にあけられている。
【００４０】
［仕切り板４４］
本実施例１では、図３に示すように、仕切り板４４が、円筒フランジ部４０．２と外セル５の隙間の中間に配置され、温調液をロール端面まで導き、外セル５全幅に温調液を流す役割をしている。
このため、仕切り板４４は、端面フランジの内フランジ部４０．３の外周に溶接固定し、片持ち梁の構造をしている。
仕切り板４４は、端面フランジ４０の外フランジ部４０．１との間にスリット４６（隙間）を形成している。
【００４１】
［外セル５内面の溝１２］
外セル５の内面には、ネジ状の溝１２が形成されている。
本実施例１では、溝形状は、１条の台形雌ネジで、ピッチ４ｍｍとしている。
図３に示すように、溝加工の範囲は、シート幅よりわずかに大きくして溝加工の両端部の２箇所は、不完全な溝に形成している。
外セル５内面は鋼製セルの腐食を防止するメッキ膜を付けている。
【００４２】
［クラウン］
外セル５の外周の成形範囲（クラウン形成部１５（ロール成形幅））は、表面をクロムメッキ後、鏡面仕上げしており、クラウンを形成している。
クラウンはニップ荷重で、外セル５がたわむので予めロール中央を中高に造り、ニップが加わった状態で均一な線圧ニップが得られるようにしている。
成形ロール４ｂは、剛体ロールでセルが厚く、１００Ｎ／ｃｍの線圧では変形たわみは小さく無視できる。
したがって、成形ロール４ａは、ニップ時にロール面が直線になるように中高に造る。
一般に、ロール幅方向に均一な線圧ニップが得られるクラウンロールの線圧を設計線圧という。この場合、設計線圧は１００Ｎ／ｃｍである。
本実施例１の場合、クラウンは半径で０．３ｍｍである。
クラウンを形成しているクラウン形成部１５（ロール成形幅）は、シート幅より大きくする。透明クリアシートを成形する場合、クラウン形成部１５は鏡面部にする。
クラウンはクラウン形成部１５の範囲にとどめている。
ロール端面までのロール外周範囲は、成形ロール４ｂとの接触を防止するため、テーパ部１７があり、１ｍｍ程度半径を小さくし、クラウン形成部１５の範囲を区別している。
【００４３】
［温調機能］（図２〜図４）
ロールの温度制御は外セル５内部を流れる温調液７を回流させて行う。
成形ロール４ａの加熱、冷却は通常の冷却ロールと同じ構造で、操作側のロール軸９に設置されたロータリジョイントで外部から温調液７を出し入れして、成形ロール４ａを連続して温度調整する。
温調液７の流れは、操作側のロータリジョイント中心流路から駆動側に流れ、ロール軸９の駆動側の端面フランジの６本の孔からなる流路８ｄを通り、リング状の回流溝４１に入る。
図３は、操作側のロール断面の詳細図であるので、温調液は駆動側と逆の流れである。
駆動側の流れとして、図３で説明すると、回流溝４１でリング状に広がった温調液は、仕切り板４４にガイドされて内筒フランジ部４０．２との隙間を端面フランジ側に流れてスリット４６のリング状隙間を通り、外セル５内面の流路８ｃをロールの全幅に亘ってリング状に流れる。
操作側は同じく逆方向の流れになる。
図４に、６本の孔からなる流路８ｄの配置を示す（操作側も駆動側の同じ構造。）。
端面フランジの内フランジ部４０．３では、６本の流路８ｄを通り、操作側のロータリジョイント外周流路を通り、外部の温調装置に入る。
温調装置は、温調液７の温度を一定に保つ機能を有する。
【００４４】
［加圧装置３８］
成形ロール４ａ全体のロール軸９を支持する軸受１１は、軸受箱１１．５を介して、水平方向に押圧できる加圧装置３８を設けている。加圧装置３８は通常、空気式又は油圧式シリンダを使用する。
ロールの軸受箱１１．５の移動はリニアガイド１３で支持され、ロールは平行移動できる。
【００４５】
［端面フランジ４０の作用］
内フランジ部４０．３は、薄い円板状に造られ、外セル５を支えるとともに、端面フランジ４０の支点として、わずかに軸芯を±θ傾けることができる。
この傾きθは、実施例１で０．２°以下であり、材料疲労破壊強度以上を確保する。
また、円板状であるので、垂直荷重、すなわち、線圧、ロール自重荷重、後述のクラウン調整力Ｆ１には充分強度が確保される。
【００４６】
［クラウン調整機構による外セル５の変形］（図５及び図６参照）
図５及び図６に、成形ロール４ａのクラウン調整していない通常クラウン時（図５（ａ））と、クラウンを凸型に増加させた場合（図５（ｂ）及び図６）のロール変形図を示す。
図５（ａ）は、クラウン調整していない通常クラウン時であり、押し引き装置３３の力Ｆ１はゼロの状態を示す。
外セル５は、直線で図示している。実際には、わずかに山高のクラウンがあるが説明のため直線で図示している。
図５（ｂ）及び図６は、クラウンを凸型に増加させた状態であり、押し引き装置３３の力Ｆ１は、ニップ方向から内筒フランジ部４０．２をロール軸９側に押す状態を示す。
円筒フランジ部４０．２は全体を剛性に構成され、内フランジ部４０．３のみ薄円板状に造られ、板バネ状に変形可能に構成されているので、内フランジ部４０．３を中心に角度θだけたわむようになる。
外フランジ部４０．１は、外セル５と溶接されているので、図５（ｂ）及び図６に示す回転モーメントＭ２が生じる。また、ロール幅方向の反対側にも、同様の力Ｆ１が作用してロールの両側から外セル５を山形に変形させる。
図５（ｂ）及び図６に示すロール中央の外セル５のたわみ量（クラウン調整量）をｅ１とすると、ロールの実質的なクラウン（半径基準）は、ｅ１だけクラウンが増加する（凸形荷重）。
本実施例１の図３及び図５（ｂ）及び図６の場合、モーメント荷重１０００Ｎ・ｍをロール両端に加えた場合、たわみ量（クラウン調整量）ｅ１＝０．０５０ｍｍ／半径基準である。
ちなみに、本実施例１での設計クラウン量は０．３２ｍｍ／半径基準程度である。
【００４７】
［クラウン調整時の力Ｆ１、Ｆ２、Ｆ３の関係］（図２、図５及び図６参照）
Ｆ１＝クラウン調整機構の押し引き装置３３の力
Ｆ２＝内フランジ部４０．３の半径方向（ニップ方向）の力
Ｆ３＝加圧装置３８の力
ニップ荷重がない場合：Ｆ１＝Ｆ２、Ｆ３＝０
力方向はそれぞれバランスする方向とする。押しと引き（＋と−）がある（図５及び図６参照）。
ニップ荷重がある場合：Ｆ１＝ニップ荷重がない場合と同じ、Ｆ２＝Ｆ１＋ニップ荷重が加わる、Ｆ３＝ニップ荷重が加わる。
【００４８】
［クラウン調整機構の押し引き装置３３の作用］（図２参照）
押し引き装置３３は、軸受箱１１．５に設置されている。また、図２に示すように、軸受１１は２個設置して、軸受箱１１．５がＦ１の作用で回転モーメントが作用しても耐える構造である。
また、ロール全体が成形ロール４ｂ側に移動しても、クラウン調整装置が共に動き、クラウン調整力が変化しない。
ロール幅の反対側も、軸受１１及び軸受箱１１．５が同じ構成なので、幅方向両側で独立した動作ができる。
【００４９】
［軸受３０の自動調心機能］
軸受３０は、図３に示す自動調心コロ軸受を使用しているので、端面フランジ４０全体が、角度θ傾いても傾いたままロール回転できる。
本実施例１では、自動調心コロ軸受を使ったが、自動調心玉軸受でも、調心機能があるので使用できる。
【００５０】
［薄肉金属弾性ロール構造］（図２及び図３参照）
薄膜フイルム・シートでは、Ｔダイで溶融樹脂を薄く均一に吐出することが難しく、幅方向のシート厚さに厚薄ムラが生じやすい。
また、シートが薄いのでロールニップで圧搾しても、ニップ部でヨコ方向への樹脂流れが少なくなるので、シートに縦縞の未圧搾部分が生じやすい。
本ロールでは、溝１２があり、ロール軸方向の変形には溝毎に独立した柔軟性があるので、この縦縞に追従してニップを形成しやすいので、薄いシートでも縦縞が生じにくく、薄いシートでも両面タッチ成形できる。
また、外セル５が薄いので、端面フランジ４０を傾けることで、外セル５が変形しやすく、クラウン調整が容易になる。
【００５１】
［クラウン調整の変更パターン］（図１１及び図１２参照）
図１１に、種々のクラウン調整の線圧分布パターンを示す。
ａ〜ｄのパターンは、加圧装置３８の力は同じで、かつ左右同じ力である。ｆとｇは加圧装置３８の力を下げた線図である。さらに、ｄｄは、加圧装置３８の力は左右非対称である。
個々に説明すると、
ａ：クラウン調整なしの均一線圧曲線である。このａは設計線圧のロールを設計線圧でニップした場合で、クラウン計算が計画どおりである場合、通常フラットな線圧分布になる。
ｂ：山形の線圧分布であり、図５（ｂ）及び図６に示すクラウン調整で得られる線圧分布である。このｂの平均線圧は同じになるので、山形ではあるがロール端部の線圧はａより低くなる。また、上記のとおり、実施例１でこのｂの線圧分布にした場合のクラウン増加量（図５（ｂ）及び図６参照）は、ｅ１＝０．０５０ｍｍ／半径基準程度である。また、このクラウン調整量ｅ１は、押し引き装置３３の力Ｆ１を調整することで、運転時でも調整可能になる。
ｃ：凹形の線圧分布であり、前記ｂの逆の力、すなわち、図（ｂ）及び図６において、Ｆ１＝−Ｆ１を作用させたクラウン調整で得られる線圧分布である。凹形ではあるが、ロール端部の線圧はａより高くなる。
ｄ：Ｓ字形の線圧分布であり、図１２に示すクラウン調整で得られる線圧分布である。図１２は、左右のクラウン調整の力を同じで、互いに逆方向に作用させて、Ｓ字形のロールセル変形にする。
ｄｄ：Ｓ字形の線圧分布であり、図１２に示すクラウン調整で得られる線圧分布であるが、加圧装置３８の力Ｆ３が左右若干異なる。すなわち、図１１の右側の加圧装置３８の力Ｆ３を左側より大きくしている。このため右半分の平均線圧が左側より大きくなり、結果ｄｄの曲線になる。
ｆ：クラウン調整なしの均一線圧曲線であり、設計線圧をａより低い線圧でニップした場合で、フラットな線圧分布である。
ｇ：逆Ｓ字形の線圧分布であり、前記ｄに示すＳ字形の逆の形である。また、ｇは、線圧平均を下げて得られる線圧分布である。
このように、図１１に示す種々の線圧分布を左右の加圧装置３８と押し引き装置３３を４箇所個別に変化させることで種々のクラウン調整が可能になる。
【００５２】
本実施例１は、長くロール内側に伸びた内筒フランジ部４０．２を設けている。
内筒フランジ部４０．２の長さＬ２は片側でロール全長の１／１０の長さある。
図示しないが、設計線圧荷重の２倍の荷重をかけると、変形たわみはすべて１倍圧の２倍にたわむことになる。
【００５３】
本発明の趣旨は、薄肉セル弾性ロールに、長さの長い端面フランジ４０を設けるもので、溝１２の有無は影響を与えず、同じ考えが成り立つ。
【００５４】
［加工ジグ２５の作用］（図１３参照）
図１３に加工ジグをロールに設置した断面図を示す。
本発明のロールは、端面フランジが軸方向に長いので、ロールセルの外面加工や磨き、研磨作業においてロール剛性が弱くなり、高精度の加工ができないおそれがあった。このような剛性を高めたジグは、工作機械、旋盤などのジグでよく見られるが、本実施例１では、内筒フランジ部４０．２の幅方向端部の内面にテーパ部３４を設けて、同じくテーパ面外周加工した加工ジグ２５を軸方向から嵌め込み、複数のボルト２６で固定してロール軸９と一体にして端面フランジ４０の剛性を高めている。
このことで、本ロールの外周面加工、研磨が精度よく、通常構造のロールと同様に加工できる。
【００５５】
［温調液７の流れ］（図２及び図３参照）
温調液７は操作側のロータリジョイントから入り、パイプ内を通り、駆動側軸の穴を通り、内セル６と外セル５の流路８ｃを流れ、操作側から出る。
本ロールは、外セル５内面に溝があり、温調液との接触面積が大きいので、セルの冷却能力が高い。
図３は、操作側のロール断面の詳細図であるので、温調液は駆動側と逆の流れである。
温調液の流れは、一般に、層流より乱流が伝熱効果がある。
また、従来ロールでも使用されているスパイラル板を内セル外周に巻きつけて温調液の速度を増してさらに乱流状態にして冷却能力を上げてもよい。
【００５６】
［仕切り板４４の作用］（図３参照）
仕切り板４４は、外周面を内セル６と同じ位置に揃えられ、内セル６側の端面を片持ち梁状態に溶接固定されている。
また、外フランジ部４０．１との隙間にスリット４６が円周状にあいているので、温調液は、仕切り板４４にガイドされて内周側隙間と外周側隙間に沿って流れ、外フランジ部４０．１でＵターンして流れる。
したがって、温調液は、外セル内面をロール端面から他の端面まで流れる。
仕切り板４４は、内セル６側の端面を片持ち梁状態に溶接固定されているので、内筒フランジ部４０．２のたわみ強度に関与していないので、内筒フランジ部４０．２は自由に変位できる。
また、温調液は、ロール軸端のロータリジョイントを使って外部の温調装置の回流ポンプにつながっている。
【００５７】
［内圧に強い］
弾性ロールの外セル５にリング状溝があれば、シート縦溝に対するセル柔軟性は増し、成形性が増すが、その内圧強度の低下が少ない。
結果、リング状溝の外セル５は内圧に強い。
【００５８】
［高速に強い］
本ロールは一体にできているので一般ロールと同様に使用できて速度に制限は無い。
ただ、高速といっても、薄物シート、両面タッチ成形では、最大１００ｍ／ｍｉｎ程度であるので問題なく使用できる。
【００５９】
［耐久性］
摺動部分が無いので、外セル５の最大応力を、材料の許容強度に沿った範囲であれば、一般ロールと同じ耐久がある。
また、構成材料にゴム、プラスチックなどが無く、すべて金属製なので耐久性がある。
【００６０】
［ロータリジョイントの使用］
本ロールへの温調液の出し入れは、一般剛体ロールと同じで、ロータリジョイントが使用できて、耐久性などに問題は無い。
【００６１】
［クラウン調整の効果］
１．設計線圧をロール製作後、成形時に調整できる。
従来ロールではできなかった。通常より薄いシートは、線圧を高めた方が押ムラが少なくなり、高くしたい要求があった。
２．同じ線圧で、シート端の耳部を重点的に押圧する（線圧を部分的に高める）ことができ、押圧不足を部分的に改善できる。
薄いシートは、耳近傍が押ムラ、押圧不足になりやすい。また逆に、耳近傍の押圧を低くすることが可能。
３．片側の平均線圧を上げて、Ｓ字形の線圧分布にできる。
種々の線圧パターンは、図１１に記載のとおりである。
【００６２】
［温調液の漏れが無い構造のロール］
全溶接式で、温調液にゴムなどのシール部材が接していないので、液漏れが無く、耐久性がある。
【００６３】
［高温用途のロール］
全溶接式で金属製のロールなので、温調液にゴムなどのシール部材が接していないので２００℃程度の高温オイルで液漏れが無く使用できる。
この高温用途は、耐熱性樹脂のポリイミドアミノのシート成形用途に使用できる。
【実施例２】
【００６４】
図８に示す実施例（以下、「実施例２」という。）は、実施例１の図３において、内筒フランジ部４０．２の押し引き装置を、２重の偏心リング３２に構造に変更して、ロール軸９から力Ｆ１を内筒フランジ部に与えるようにした構造である。
【００６５】
［実施例２の詳細構造］
内筒フランジ部４０．２の幅方向外側の内部に自動調進コロ軸受の軸受３０を内設し、そのベアリング内輪側に偏心リング３２を設ける。
偏心リング３２は、外リング３６、内リング３５及びリング間に中間ブッシュ３７があり、角リングは回転移動できる。
また、２個のリングは中間ブッシュ３７を中心にギアが形成され、カム回転装置３９がかみ合っている。
カム回転装置３９は、各リングの偏心方向によって、ロール軸中心から位置変動するが、図示しない固定・支持装置で偏心リング３２の回転止めと偏心調整機能（モータ付き）を持つ。
さらに、偏心リング３２の内側とロール軸９の間に軸受３１を嵌め込んでいる。
【００６６】
［偏心リング動作図］（図９参照）
偏心リング３２は、２重偏心リング構造で、図９に示す構成で配置する。
図９（ａ）は、偏心なしの状態であり、内側リングは上方向が偏心方向で、外リング３６は下方向が偏心方向で、各々偏心量Ｅは同じである。
この配置では、偏心方向が互いに反対方向なので、結果、偏心なしの同心の配置、すなわち、クラウン調整なしの状態である。
図９（ｂ）は、偏心ありの状態であり、内側リングは上方から３０°右回転した向きが偏心方向で、外リング３６は下方向から３０°左回転した向きが偏心方向で、各々偏心量Ｅは同じである。
この配置では、偏心方向が互いに反対方向なので、結果、偏心量ｅは各々Ｅｓｉｎ３０°＝０．５なので、ｅ＝０．５＊２＊Ｅ＝Ｅとなる。
すなわち、クラウン調整の状態である。総合の偏心方向は右方向でＥだけ偏心する。
最大偏心量は２＊Ｅであり、逆方向に偏心させれば、−２＊Ｅだけ偏心できる。
２重偏心リングを回す構造の一例は、図８に示すとおりである。
【００６７】
［実施例２の作用］（図８及び図９参照）
偏心リング３２の偏心量を調整することで、偏心方向と偏心量、偏心リング３２の周り止めができる。
ロール全体は、図２のように駆動側のモータで回転駆動できる。
偏心させることで、端面フランジ４０を、実施例１と同様に、傾けることができ±θ、実施例１と同様に、図１５の種々の線圧分布に調整できる。
偏心リング３２の偏心量を０．２ｍｍとすると、各偏心リングは±３０°回転で調整できる。
この実施例のように、偏心量はわずかでクラウン調整できる。必要に応じて角度θを変えれば偏心量ｅを調整できる。
この実施例の効果は、クラウン調整力Ｆ１が、ロールの軸受箱にモーメント荷重を発生させずにロール軸でニップ反力を受けて、通常ロールのごとく運転操作できる特徴がある。
実施例１では、ニップ荷重は、すべて端面フランジの内フランジ部４０．３に負荷するが、実施例２の偏心リング構造では、ニップ荷重、すなわち、シート押圧荷重をシンプルに直接偏心リングを介してロール軸９で内フランジ部４０．３と分担して負荷できるので内筒フランジへの負荷が軽減され、ロール耐久性が上がる利点がある。
軸受３０は偏心量ｅで内筒フランジ部４０．２は角度θが生じるが、自動調心コロ軸受（調心玉軸受でもよい）なので無理なく回転できる。
偏心量ｅは０．２ｍｍ程度で角度の支点の内フランジ部４０．３の変形応力は材料弾性以内で材料応力は小さく、耐久性は確保される。
【実施例３】
【００６８】
図１０に示す実施例（以下、「実施例３」という。）は、実施例１の変形例で、端面フランジ４０を外側に配置して、内フランジ部４０．３をロール端面位置に配置するようにしている。
内筒フランジ部の長さＬ１は、外側に出て図１０に示す位置にある。
その効果は、構造がシンプルになり、安価になる。機能は実施例１と同様である。
【００６９】
［その他の実施例］
実施例３の配置で、実施例２の偏心リング３２を組み合わせてもよい。
また、図１４に示すように、偏心リング３２をスライド構造方式、具体的には、実施例２の偏心リング３２は内リング３５と外リング３６を回転させて偏心量を調整したが、偏心リング３２の２重リングの軸芯を斜めにして、内リング３５と外リング３６を相対的に軸芯方向にスライドさせて偏心量を調整するようにしてもよい。
図１４では、偏心リング３２は、外リング３６、内リング３５及び中空軸３５．５より構成され、内リング３５を軸方向に押し引きして偏心量を調整する。
偏心リング３２は３重リングで構成してもよい。
外セル５は薄い金属弾性ロールを例示したが、中肉厚のセル厚のロール又は剛体ロールに適用してもよい。剛体ロールの場合、すべての部材が厚く、強度ＵＰしたものになるが、内フランジ部４０．３は相対的に薄い構造で構成する。
実施例１及び２で外セル５は、リング状、ネジ状の溝１２があるが、溝１２が無い、フラットな外セル５の弾性ロール又は剛体ロールに適用してもよい。
内フランジ部４０．３は円板状の薄板構造であったが、薄板のテーパ形状、ダイアフラム形状でもよい。
実施例１では、押し引き装置３３を軸受箱１１．５に設置したが、他の固定部に固定して端面フランジ４０を押し引きしてもよい。
実施例１及び２では、ロータリジョイントは片側のみ設置したリターン式を設置したが、ロータリジョイントを両側に配置したストレートスルー型のロータリジョイントでもよい。
円筒フランジ部４０．２と薄肉の内フランジ部４０．３の連結は、溶接構造で例示したが他の球面支持軸受など、他の自由支持構造でもよい。
円筒フランジ部４０．２と薄肉の内フランジ部４０．３の連結は、溶接構造で例示したが、一体にして削り出し構造でもよい。
上記各実施例では、外セル５は金属製であるが、カーボン繊維強化した複合材料で製作してもよい。
上記各実施例では、外セル５は薄肉金属弾性ロールであるが、線圧が３０ｋｇ／ｃｍ以上の外セル厚さが大きい剛体ロールでもよい。
実施例１〜３で、０．１ｍｍ厚さ程度の薄膜フイルム・シート用のロール例を示したが、それ以下及び以上の厚さのシートに適用してもよい。
仕切り板４４及び内セル６の外周にはスパイラル板を設けて、温調液に旋回流を流してもよい。
シート成形、冷却ロールに適用したが、温調なしの他のガイドロール、ワインダータッチロール、コロナ処理のエアー抜きタッチロールなどのクラウン調整機能として適用してもよい。
製紙機械、印刷機械など他の機械のロールに適用してもよい。
【００７０】
以上、本発明のクラウン調整ロールについて、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００７１】
本発明のクラウン調整ロールは、シンプルな構造で、種々のクラウン調整ができ、信頼性の高い特性を有していることから、樹脂フイルム・シート、特に、薄い樹脂フイルム・シートを製造するための成形ロールの用途に好適に用いることができるほか、例えば、種々の用途の成形ロールの用途にも用いることができる。
【符号の説明】
【００７２】
１  成形装置
２  シート
３  Ｔダイ
４ａ、４ｂ、４ｃ  成形ロール
５  外セル
６  内セル
７  温調液
８（８ｃ、８ｄ）  流路
９  ロール軸
１１  軸受
１１．５  軸受箱
１２  凹部（溝）
１２ｐ  凹部形成幅
１３  リニアガイド
１４  シート耳部
１５  クラウン形成部（鏡面部＝成形部）
１６  ロータリジョイント
１７  テーパ部
２３  モータ
２５  加工ジグ
２６  ボルト
３０  軸受
３１  軸受（ロール軸用第２軸受）
３２  偏心リング
３３  押し引き装置
３４  テーパ部
３５  内リング
３５．５  中空軸
３６  外リング
３７  中間ブッシュ
３８  加圧装置
３９  カム回転装置
４０  端面フランジ
４０．１  外フランジ部
４０．２  内筒フランジ部
４０．３  内フランジ部
４１  回流溝
４４  仕切り板
４６  スリット
ｔ１  外セル厚さ
ｅ  偏心量
ｅ１  たわみ量（クラウン調整量）
Ｌ  ロール面長
Ｌ１  内筒フランジ部長さ
Ｌ２  内筒フランジ部長さ
Ｌ３  剛体内セル長さ
ＬＬ  シート幅
Ｍ  回転モーメント
θ  外フランジ部及び内筒フランジの傾き
Ｆ１  力
Ｆ２  力
Ｆ３  力
【図１】
2017089676.tif 000003
【図２】
2017089676.tif 000004
【図３】
2017089676.tif 000005
【図４】
2017089676.tif 000006
【図５】
2017089676.tif 000007
【図６】
2017089676.tif 000008
【図７】
2017089676.tif 000009
【図８】
2017089676.tif 000010
【図９】
2017089676.tif 000011
【図１０】
2017089676.tif 000012
【図１１】
2017089676.tif 000013
【図１２】
2017089676.tif 000014
【図１３】
2017089676.tif 000015
【図１４】
2017089676.tif 000016
【図１５】
2017089676.tif 000017